(57)【要約】【課題】リュックサックの肩ベルトや背当てに好適に使用することができる通気性とクッション性と剛性とを兼備した素材を得る。【解決手段】リュックサックにおける肩ベルト１２および／または使用者の背中に当たる部分１３を構成するために使用される素材１４である。この素材１４は、表地と裏地とが連結糸で連結されたダブルラッセル編地にて構成され、表地と裏地との内の、少なくともいずれか一方が、メッシュ状体にて構成されている。表地と裏地との内の少なくともいずれか一方の編地を形成する糸条が、高融点ポリマーと低融点ポリマーとを有した複合型熱融着繊維であって、低融点ポリマーの溶融再固化によって、繊維形態を保った高融点ポリマーが固着された状態の繊維によって形成されている。【選択図】図１
2020165020.tif 000002
【特許請求の範囲】
【請求項１】
リュックサックの肩ベルトおよび／またはリュックサックにおける使用者の背中に当たる部分を構成するために使用される素材であって、
表地と裏地とが連結糸で連結されたダブルラッセル編地にて構成され、
前記表地と裏地との内の少なくともいずれか一方がメッシュ状体にて構成されているとともに、
前記表地と裏地との内の少なくともいずれか一方の編地を形成する糸条が、高融点ポリマーと低融点ポリマーとを有した複合型熱融着繊維であって、低融点ポリマーの溶融再固化によって、繊維形態を保った高融点ポリマーが固着された状態の繊維によって形成されていることを特徴とするリュックサック用素材。
【請求項２】
ダブルラッセル編地の表地と裏地との両方がメッシュ状体にて構成されている場合には、そのうちの少なくともいずれか一方のメッシュ状体において、また前記表地と裏地とのいずれか一方がメッシュ状体にて構成されている場合には、そのメッシュ状体において、当該メッシュ状体を形成する糸条が、高融点ポリマーと低融点ポリマーとを有した複合型熱融着繊維であって、低融点ポリマーの溶融再固化によって、繊維形態を保った高融点ポリマーが固着された状態の繊維によって形成されていることを特徴とする請求項１記載のリュックサック用素材。
【請求項３】
請求項１または２に記載されたリュックサック用素材を構成部材とするものであることを特徴とするリュックサック。
【発明の詳細な説明】
【技術分野】
【０００１】
本発明はリュックサック用素材および同素材を用いたリュックサックに関する。
【背景技術】
【０００２】
一般的なリュックサックはバッグと一対の肩ベルトとを有し、一方の肩ベルトを右肩に掛けるとともに他方の肩ベルトを左肩に掛けることでバッグを背負うことができるように構成されている（特許文献１）。特許文献１に記載されたリュックサックの肩ベルトは、弾性を有する芯材と、この芯材を被覆する表生地とで構成されている。また、一般的なリュックサックにおいては、バッグは布地にて構成され、このバッグにおける使用者の背中に当たる部分すなわち背当てにクッション材が配置されたものも見受けられる。このクッション材は、肩ベルトの芯材と同様に適当な布地によって被覆されているのが通例である。
【先行技術文献】
【特許文献】
【０００３】
【特許文献１】国際公開第２０１８／０８８０５６号（段落００２４）
【発明の概要】
【発明が解決しようとする課題】
【０００４】
しかし、従来の肩ベルトやバッグは、上記のように弾性を有する芯材やクッション材を有しており、これらの部材は衣類を介して使用者の身体に接するものであるものの、通気性に乏しいという問題点がある。このため、使用者にとっては、肩や背中に汗がこもりやすいという課題がある。また上記した芯材やクッション材は、使用者の人体にうまく適合したものでない限り、使用者に良好なクッション感を作用させることが困難であるという課題もある。また、弾性を有する芯材やクッション材を単に用いただけのものでは、柔軟性は得ることができるものの、剛性や緩衝性がなく、より重たい荷物を背負った場合に身体にフィットし過ぎて背負い心地が悪いという課題がある。
【０００５】
そこで本発明は、このような課題を解決して、リュックサックの肩ベルトや背当てに好適に使用することができる通気性とクッション性を有し、さらには緩衝性と剛性とを兼備したリュックサック用素材を得ることを目的とする。
【課題を解決するための手段】
【０００６】
この目的を達成するため本発明のリュックサック用素材は、
リュックサックの肩ベルトおよび／またはリュックサックにおける使用者の背中に当たる部分を構成するために使用される素材であって、
表地と裏地とが連結糸で連結されたダブルラッセル編地にて構成され、
前記表地と裏地との内の少なくともいずれか一方が、メッシュ状体にて構成されているとともに、
前記表地と裏地との内の少なくともいずれか一方の編地を形成する糸条が、高融点ポリマーと低融点ポリマーとを有した複合型熱融着繊維であって、低融点ポリマーの溶融再固化によって、繊維形態を保った高融点ポリマーが固着された状態の繊維によって形成されていることを特徴とする。
【０００７】
また、本発明のリュックサック用素材は、上記したダブルラッセル編地の表地と裏地との両方がメッシュ状体にて構成されている場合には、そのうちの少なくともいずれか一方のメッシュ状体において、また表地と裏地とのいずれか一方がメッシュ状体にて構成されている場合には、そのメッシュ状体において、当該メッシュ状体を形成する糸条が、高融点ポリマーと低融点ポリマーとを有した複合型熱融着繊維であって、低融点ポリマーの溶融再固化によって、繊維形態を保った高融点ポリマーが固着された状態の繊維によって形成されていることを特徴とする。
【０００８】
本発明のリュックサックは、上記したリュックサック用素材を構成部材とするものであることを特徴とする。
【発明の効果】
【０００９】
本発明のリュックサック用素材によれば、表地と裏地とが連結糸で連結されたダブルラッセル編地にて構成され、前記表地と裏地との内の、少なくともいずれか一方が、メッシュ状体にて構成されているため、優れた通気性を有し、このためこの素材を用いたリュックサックを着用したときに、使用者の肩や背中の部分に汗がこもることがないうえに、表地と裏地とが連結糸で連結された三次元編物にて素材が構成されているために、着用者の肩や背中に対する適切なクッション性を発揮することができる。また、表地と裏地との内の少なくともいずれか一方の編地を形成する糸条が、高融点ポリマーと低融点ポリマーとを有した複合型熱融着繊維であって、低融点ポリマーの溶融再固化によって、繊維形態を保った高融点ポリマーが固着された状態の繊維によって形成されていることで、リュックサックの肩ベルトや背当てにとって好ましい適度の剛性も兼備することができるため、重たい荷物を入れた場合であっても、その負荷に対してへたり難く厚みを維持し、通気性や緩衝性に優れることから、背負い心地の良好なリュックサックを提供できる。
【図面の簡単な説明】
【００１０】
【図１】本発明の実施の形態のリュックサックを示す図である。
【図２】図１のリュックサックに用いられる本発明の実施の形態のリュックサック用素材を示す図である。
【図３】図２のリュックサック用素材の要部の拡大図である。
【図４】図３に示された部分を模式化したうえで、連結糸を省略して表した図である。
【図５】同素材の要部の断面図である。
【図６】同素材に用いられる複合型熱融着繊維の断面構造を示す図である。
【図７】同複合型熱融着繊維にて構成された糸条を熱セットしたときの状態を模式的に示す断面図である。
【図８】本発明の他の実施の形態のリュックサック用素材の要部の拡大図である。
【図９】図８のリュックサック用素材の要部の断面図である。
【図１０】実施例１の素材の編組織を示す図である。
【発明を実施するための形態】
【００１１】
図１に示されるリュックサックにおいて、１１はバッグ、１２、１２は一対の肩ベルトである。バッグ１１は樹脂シートにて袋状に形成され、肩ベルト１２は樹脂材によって厚手の帯状に形成されている。バッグ１１には、使用者が着用したときに使用者の背中に接する背当て１３が形成されている。
【００１２】
肩ベルト１２と背当て１３とには、本発明の実施の形態の素材１４が用いられている。この素材１４は、図２〜図５に示すように、表地１５と裏地１６とを有するとともに、これら表地１５と裏地１６とを連結する多数の連結糸１７を有することで、所要の弾力性を発揮することが可能な、ダブルラッセル編地にて構成されている。表地１５は、メッシュ状体すなわちメッシュ構造の編物布帛である。裏地１６は、図示のように表地と同様のメッシュ構造の編物布帛であることが好適である。あるいは、後述のように、裏地１６は、メッシュ構造であることに代えて、地組織すなわちメッシュ構造ではない一般的な目の詰まった編地にて構成することもできる。連結糸１７は、表地１５の構成糸条と、裏地１６の構成糸条とを繋ぐものである。
【００１３】
図示の表地１５と裏地１６とのメッシュ構造について説明する。このメッシュ構造は、多角形状のメッシュ構造であり、図示の例ではメッシュの形状が六角形である。このほかにも四角形のメッシュ構造も容易に実現することができ、その場合のメッシュの形状は、図示を省略するが菱形となる。
【００１４】
本発明の実施の形態において、表地１５と裏地１６とのメッシュ構造は、多角形の一辺が２〜６０コースの編目により構成されたものである。一辺を構成する編目の個数をこの範囲とするのは、主としてメッシュの立体形状の安定性の観点による。
【００１５】
メッシュ組織にて構成された表地１５の構成糸条と裏地１６の構成糸条とは、上述のように連結糸１７によって繋がれている。図示のように、連結糸１７はダブルラッセル編地の厚み方向に配列され、表地１５の構成糸条と裏地１６の構成糸条との間に編み構造によって多数本の連結糸１７が配置されている。その繊度は、素材１４の形態安定性の観点から、１００デシテックス以上であることが好ましい。
【００１６】
素材１４すなわちダブルラッセル編地を構成する糸条は、このダブルラッセル編地がリュックサックのバッグ１１および肩ベルト１２としての好適な弾性を有することができる適宜の材料にて構成することができる。そのような材料としては、ポリエチレンテレフタレートのようなポリエステルや、ポリアミドや、その他の熱可塑性樹脂を挙げることができる。
【００１７】
本発明の実施の形態の素材１４における表地１５と裏地１６との内の少なくともいずれか一方の編地を形成する糸条は、複合型熱融着繊維によって構成される。また、両方がメッシュ状体にて構成されている場合には、そのうちの少なくともいずれか一方のメッシュ状体において、また表地１５と裏地１６とのいずれか一方がメッシュ状体にて構成されている場合には、そのメッシュ状体において、当該メッシュ状体を形成する糸条は、複合型熱融着繊維によって構成されることが好ましい。そのような複合型熱融着繊維としては、鞘部に低融点熱可塑性ポリマーが配され、芯部に、鞘部の低融点熱可塑性ポリマーよりも融点の高い高融点熱可塑性ポリマーが配された芯鞘型熱融着性繊維が挙げられる。ポリマーが融点を有しない場合は、融点に代えて軟化点での高低の対比となる。そのほかにも、低融点熱可塑性ポリマーと高融点熱可塑性ポリマーとが半々に配されたサイドバイサイド型熱融着性繊維などが挙げられる。
【００１８】
図６は、芯鞘型の断面構造を有する複合型熱融着繊維の断面構造を示す。ここで、１８は芯部、１９は鞘部である。芯部１８を構成する高融点ポリマーと、鞘部１９を構成する低融点ポリマーとしては、たとえば、ポリエステル系重合体、ポリアミド系重合体（ナイロン）、ポリオレフィン系重合体、ポリブチラール系重合体、ポリアクリル系重合体、ポリエチレン−酢酸ビニル共重合体、ポリウレタン重合体などなどが挙げられる。素材１４の柔軟性を重視する場合には、両ポリマーがいずれもポリアミド系重合体であることが好ましく、強度や所要の剛性に優れるという点では両ポリマーがいずれもポリエステル系重合体であることが好ましい。
【００１９】
低融点熱可塑性ポリマーと高融点熱可塑性ポリマーとの具体的な好ましい組み合わせは、両者の相溶性や後述する熱接着時の性能を考慮すると、低融点ポリエステルと高融点ポリエステル、低融点ポリプロピレンと高融点ポリプロピレン、ポリエチレンとポリプロピレン、低融点ナイロンと高融点ナイロン、などが挙げられる。
【００２０】
リュックサック用の素材１４としての観点から、複合型熱融着性繊維における高融点熱可塑性ポリマーと低融点熱可塑性ポリマーとの質量比率、すなわち芯部１８と鞘部１９との質量比率は、たとえば、高融点熱可塑性ポリマー／低融点熱可塑性ポリマーの質量比率で、２／８〜８／２がよく、２／１〜３／１がより好ましい。
【００２１】
素材１４は、肩ベルト１２や背当て１３としてより適した性能を発揮することができるように、熱セット処理されたものにて構成される。熱セット処理することによって、図７に示すように、鞘部１９の低融点熱可塑性ポリマーを融解あるいは軟化させたうえで再固化させることで、図示のように複数の繊維の芯部１８同士を熱接着によって互いに固定一体化することができる。それによって、複合型熱融着性繊維により構成される編地自体が、繊維布帛が有するしなやかさを失って、剛性を有し、形態安定性を有したものとなり、メッシュの目が適切な大きさに開いた状態で固定することができ、その結果、肩ベルト１２や背当て１３の三次元的な形態を安定化させたうえで、所要の通気性を確保することができるとともに、素材１４に、肩ベルト１２や背当て１３に適した程良い弾力性や、バッグ１１の内部の収用物に対する緩衝性や、使用者の身体に対するフィット性や、剛性を付与することができる。
【００２２】
熱セット処理の際には、上記のように熱融着成分としての鞘部１９の低融点熱可塑性ポリマーは融解あるいは軟化されて、場合によっては図示のように繊維形態を失ったうえで再固化されるが、そのときに熱セットの処理温度を、鞘部１９の低融点熱可塑性ポリマーの融点または軟化点以上の温度かつ芯部１８の高融点熱可塑性ポリマーの融点または軟化点未満の温度とすることにより、芯部１８の高融点熱可塑性ポリマーは繊維形態を保った状態に維持される。その結果、本発明のリュックサック用素材１４は、繊維状の成分を含んだシート状体となるため、このような繊維状の成分を含まない単なる樹脂シートにて構成された素材に比べて強度的に優れたものとすることができる。
【００２３】
図８および図９は、本発明のリュックサック用素材１４の他の実施の形態を示す。この実施の形態では、前述のように、裏地１６は、メッシュ構造であることに代えて、地組織すなわちメッシュ構造ではない一般的な目の詰まった編地にて構成されている。このような構成であると、例えば、表地１５を着用者の身体側に配置することで優れた通気性を確保することができるうえに、裏地１６を一般的な目の詰まった編地にて構成することで、肩ベルト１２に所要の強度や形態保持性を付与することができるとともに、背当て１３もバッグ１１と一体化されることで、着用者の背中の部分におけるバッグ１１の強度や形態保持性を向上させることができる。また、一般的な目の詰まった編地であることで、バッグ１１への取付け性が良好である。反対に、メッシュ状の表地１５を着用者の身体側とは反対側に配置させ、裏地１６を着用者の身体側に配置した場合でも、優れた通気性確保と形態保持性、緩衝性を奏する。さらには、上述したような、表地１５のみならず裏地１６もがメッシュ構造を呈する素材１１の場合は、格段に優れた通気性を得ることができる。
【００２４】
以上において説明した素材１４を用いて、図１に示されるリュックサックの肩ベルト１２と、バッグ１１の背当て１３とが形成される。肩ベルト１２は、着用者の身体側にメッシュ構造の表地１５または裏地１６を露出させることで、通気性をより発揮させることができる。着用者の身体側以外の部分は、着用性や装飾性を向上させるために、布帛などのシート材２０でカバーすることが好適である。背当て１３も、同様に着用者の身体側にメッシュ構造の表地１５または裏地１６を露出させることで、通気性をより発揮させることができる。図示は省略するが、この背当て１３についても、布帛などのシート材でたとえば縁取りを施すことなどにより、装飾性などを向上させることができる。
場合によっては、上記とは逆に、着用者の身体側とは反対側に、メッシュ構造の表地１５または裏地１６を露出させることもできる。
【００２５】
このような、本発明の実施の形態の素材１４を用いて構成した肩ベルト１２や背当て１３は、上記のように良好な通気性を有することで、着用時に汗がこもったりすることが無いという利点がある。のみならず、ダブルラッセル編地にて構成されているために、適度なクッション性を有し、このために着用時における使用者への負荷を軽減することができる。さらに、熱セット処理が施されたものであることで、適度な剛性や形態安定性を発揮することができて、過度に柔軟であることで着用時に身体にフィットし過ぎるということがないうえに、圧縮時には点でなく面の全体で負荷を受け止めて圧縮することになり、このため圧縮時にもある程度以上の厚みを維持することができて、それにもとづくクッション性を確保することもでき、通気性を維持し、緩衝性に優れる。したがって、リュックサックの肩ベルト１２や背当て１３としてより適したものとなる。
【実施例】
【００２６】
以下の実施例・比較例において、各物性の評価や性能試験は、次のようにして行った。
【００２７】
（ａ）３点曲げ応力
試料を長さ７０ｍｍ、幅５０ｍｍにカットし、ＪＩＳＫ−７１７１に従い、試料のウェール方向に圧子が沿うように試料の中央部の３点曲げ試験を行った。試験速度は２ｍｍ／分、支点間距離は３２ｍｍとした。試料に荷重がかかり始めた点を始点とし圧子が７ｍｍ変位した時の応力を測定した。５回測定しその平均値を算出して３点曲げ応力とした。
【００２８】
（ｂ）圧縮応力
試料を長さ７０ｍｍ、幅５０ｍｍにカットし、平らな金属板の上に設置した。ＪＩＳＫ−７１７１に従い、試料のウェール方向に圧子が沿うように試料の中央部を圧子で圧縮し、圧子が２ｍｍ変位した時の応力を測定した。５回測定しその平均値を算出して圧縮応力とした。
【００２９】
（ｃ）リュックサック用緩衝材としての性能試験
容量２２Ｌ、タテ４８ｃｍ×ヨコ２５ｃｍ×奥行き２２ｃｍのリュックサックの背当て材として、タテ３０ｃｍ×ヨコ２０ｃｍにカットした試料を１枚使用した。また、同リュックサックの左右の肩ベルトとして、タテ４０ｃｍ×ヨコ５ｃｍにカットした同試料を左右に１枚ずつ使用した。リュックサックの内部に１０ｋｇの錘を入れて、実際に人がリュックサックを背負った時の背当ておよび肩ベルトとしての剛性、フィット性、通気性、緩衝性について官能評価を行った。
【００３０】
実施例１
６枚筬を具備したダブルラッセル編機を用いて、Ｌ１〜Ｌ６筬に下記原糸を供給し、図１０に示す組織にて編成した。図１０に示す組織を４テンポ表示すると、以下の通りである。
Ｌ１：２１１１／１２２２／１０１１／１２１１／１０１１／１２１１／１０１１／
１２２２／２１２２／２３２２／２１２２／２３２２／２１２２／２３２２
Ｌ２：１２２２／２１２２／２３２２／２１２２／２３２２／２１２２／２３２２／２１１１／１２１１／１０１１／１２１１／１０１１／１２１１／１０１１
Ｌ３：２１１０／１２１０／１２１０／１２１０／１２１０／１２１０／１２１０／
１２２３／１２２３／２１２３／２１２３／２１２３／２１２３／２１２３
Ｌ４：１２２３／２１２３／２１２３／２１２３／２１２３／２１２３／２１２３／
２１１０／１２１０／１２１０／１２１０／１２１０／１２１０／１２１０
Ｌ５：１１１２／１１１０／１１１２／１１１０／１１１２／１１０１／１１１２／
２２２１／２２２３／２２２１／２２２３／２２２１／２２２３／２２２１
Ｌ６：２２２１／２２２３／２２２１／２２２３／２２２１／２２２３／２２２１／
１１１２／１１１０／１１１２／１１１０／１１１２／１１１０／１１１２
ここで、
【００３１】
Ｌ１：ユニチカ社製  商品名「メルセット  ＣＭ２７」２８０ｄｔｅｘ４８フィラメント（芯鞘複合型熱融着繊維からなるマルチフィラメント糸  芯：ポリエチレンテレフタレート（ＰＥＴ）、鞘：共重合ポリエステル、芯鞘比（質量比）は芯：鞘＝２．７：１）を３本
Ｌ２：ユニチカ社製  商品名「メルセット  ＣＭ２７」２８０ｄｔｅｘ４８フィラメント糸を３本（Ｌ１と同じもの）
Ｌ３：ユニチカ社製ＰＥＴモノフィラメント糸（品番  ＰＶ２１）  ２８０ｄｔｅｘを２本
Ｌ４：ユニチカ社製ＰＥＴモノフィラメント糸（品番  ＰＶ２１）２８０ｄｔｅｘを２本（Ｌ３と同じもの）
Ｌ５：ユニチカ社製  商品名「メルセット  ＣＭ２７」２８０ｄｔｅｘ４８フィラメントを３本（Ｌ１と同じもの）
Ｌ６：ユニチカ社製  商品名「メルセット  ＣＭ２７」２８０ｄｔｅｘ４８フィラメントを３本（Ｌ５と同じもの）とした。
【００３２】
編成した網地は、表地および裏地ともに略六角形状の網目を有し、表地および裏地がＰＥＴモノフィラメント糸によって連結されたものであった。全巾１２７０ｍｍ、厚み５．９ｍｍ、コース密度２６．２本／インチ、ウェール密度１４．０本／インチ、目付け１０００ｇ／ｍ２であった。この網地をピンテンターを用いて１８０℃で２分間熱処理し、全巾９８５ｍｍ、厚み５．５ｍｍ、コース密度２５．４本／インチ、ウェール密度９．１本／インチ、目付け６２２ｇ／ｍ２の網地構造の素材を得た。
【００３３】
実施例２
実施例１と比べて、６枚筬のうちのＬ１筬およびＬ２筬に下記原糸用いた点を変化させた。そして、それ以外は実施例１と同様にして網地構造の素材を得た。
Ｌ１：ユニチカ社製  ＰＥＴマルチフィラメント糸（品番  Ｅ８１４）２８０ｄｔｅｘ４８フィラメントを３本
Ｌ２：ユニチカ社製  ＰＥＴマルチフィラメント糸（品番  Ｅ８１４）２８０ｄｔｅｘ４８フィラメントを３本（Ｌ１と同じもの）
【００３４】
実施例２の網地構造の素材は、片面が熱融着性複合繊維のみから構成され熱融着により硬化して形態安定性を向上させるものであり、他面は熱による影響を受けずに柔軟な繊維形態を維持するものであるため、剛性・形態安定性と柔軟性とを併せ持ち、実施例１と比較して、より身体へのフィット感を有するものであった。リュックサックに適用する際に、熱融着性複合繊維のみから構成される面を身体側ではない方に位置させることにより、身体へのフィット感がより良好となった。なお、その逆の使用方法であっても、当然ながら、本発明の効果を良好に奏することができるものであった。
【００３５】
比較例１
実施例２と比べて、６枚筬のうちのＬ５筬およびＬ６筬に下記原糸用いた点を変化させた。そして、それ以外は実施例２と同様にして網地構造の素材を得た。
Ｌ５：ユニチカ社製ＰＥＴマルチフィラメント糸（品番  Ｅ８１４）２８０ｄｔｅｘ４８フィラメントを３本（Ｌ１と同じもの）
Ｌ６：ユニチカ社製ＰＥＴマルチフィラメント糸（品番  Ｅ８１４）２８０ｄｔｅｘ４８フィラメントを３本（Ｌ５と同じもの）
【００３６】
実施例１、２および比較例１の素材についての測定・評価結果を表１に示す。
【００３７】
【表１】
2020165020.tif 000003
【００３８】
実施例１および２の網地構造の素材は、３点曲げおよび圧縮のいずれの応力も高い値であり、圧縮されにくく、圧力に対して立体構造を良好に維持し、形態安定性に優れ、通気性を維持し得るものであった。なお、実施例２において、３点曲げ応力および圧縮応力を測定する際に、熱融着性複合繊維のみから構成される編地側ではない面側を上面として測定した。また、リュックサックの肩ベルトおよび背当て部分に、実施例１および２の網地構造の素材を適用したリュックサックを作成し、１０ｋｇの錘を入れて背負った場合であっても、背負い心地が良好であった。一方、比較例１の網地構造の素材は、実施例と比較して応力が小さく、圧力に対して立体構造を維持しにくいものであった。すなわち比較例１は、表地も裏地も両方とも熱の影響を受けていない繊維を用いたことから、剛性を有さず、本発明の効果を奏しない網地構造の素材であった。
【図１】
2020165020.tif 000004
【図２】
2020165020.tif 000005
【図３】
2020165020.tif 000006
【図４】
2020165020.tif 000007
【図５】
2020165020.tif 000008
【図６】
2020165020.tif 000009
【図７】
2020165020.tif 000010
【図８】
2020165020.tif 000011
【図９】
2020165020.tif 000012
【図１０】
2020165020.tif 000013